(57)【要約】【課題】基板面内の膜厚均一性が高い成膜が行なえる成膜方法および成膜装置を提供する。【解決手段】薄膜を形成すべき基板を設置し、該基板に対向する対向壁を有する反応室を備えたＣＶＤ（Ｃｈｅｍｉｃａｌ  Ｖａｐｏｒ  Ｄｅｐｏｓｉｔｉｏｎ）装置内に原料ガスを導入し、基板上に薄膜を形成する方法であって、前記原料ガスから化学反応により生成する気相中間体の基板上の濃度を、前記対向壁の温度を前記基板の温度とは独立に冷却して前記ＣＶＤ装置の原料ガス上流側から下流側に前記対向壁の温度が順次高くなるように制御し、前記原料ガスの上流の前記対向壁の温度が前記中間体の生成温度よりも低くなるように保持する成膜方法及びその方法を実施するための成膜装置。【選択図】図１
2008235438.tif 000002
【特許請求の範囲】
【請求項１】
薄膜を形成すべき基板を設置し、該基板に対向する対向壁を有する反応室を備えたＣＶＤ（Ｃｈｅｍｉｃａｌ  Ｖａｐｏｒ  Ｄｅｐｏｓｉｔｉｏｎ）装置内に原料ガスを導入し、基板上に薄膜を形成する方法であって、前記原料ガスから化学反応により生成する気相中間体の基板上の濃度を、前記対向壁の温度を前記基板の温度とは独立に冷却して前記ＣＶＤ装置の原料ガス上流側から下流側に前記対向壁の温度が順次高くなるように制御し、前記原料ガスの上流の前記対向壁の温度が前記中間体の生成温度よりも低くなるように保持することを特徴とする成膜方法。
【請求項２】
前記冷却は前記対向壁を冷却する冷却手段によりなされ、前記原料ガスの流れ方向における前記中間体の基板上の濃度分布を制御することを特徴とする請求項１記載の成膜方法。
【請求項３】
前記中間体の基板上の濃度分布が、前記原料ガスの流れ方向で実質的に均一になるように制御することを特徴とする請求項２記載の成膜方法。
【請求項４】
前記対向壁の温度を、前記原料ガスの導入口から前記原料ガスの導入口に最も近い前記基板の端部位置で定義される基板上流端までは前記気相中間体の生成温度より十分低く、前記基板上流端から前記原料ガスの排出口に最も近い前記基板の端部位置で定義される基板下流端までは前記中間体の生成温度より十分高く、前記基板上流端から前記基板下流端までの温度分布が単調に増加するように制御することを特徴とする請求項１記載の成膜方法。
【請求項５】
前記原料ガスとしてＧａ（ＣＨ３）３とＮＨ３を用い、前記薄膜としてＧａＮを成膜する際の前記中間体が、ＧａＮＨ２（ＣＨ３）２あるいはこの分解生成物であることを特徴とする請求項１記載の成膜方法。
【請求項６】
前記基板の温度を１０００〜１２００℃に保ち、前記対向壁面の温度を、前記原料ガスの導入位置から前記基板上流端までは２３０℃以下に、前記基板上流端から基板下流端までは単調増加し、前記基板下流端で５２０℃以上に設定することを特徴とする請求項１記載の成膜方法。
【請求項７】
前記冷却手段に冷媒を供給し、前記冷媒が、水、シリコーンオイル、アルキルアルコール、液化窒素及びそれらの組合せのいずれかであることを特徴とする請求項２記載の成膜方法。
【請求項８】
原料ガスを用い、ＣＶＤにより基板上に薄膜を形成する成膜装置であって、
前記基板を載置するサセプタに対向した対向壁を有する反応室と、
前記反応室内に前記原料ガスを導入するガス導入口と、
前記反応室から前記原料ガスを排出するガス排出口と、
前記基板を加熱する加熱手段と、
前記基板とは反対側の前記対向壁に設置され、前記対向壁の温度を、前記基板の温度とは独立に制御する冷却手段とを有し、
前記対向壁の温度を、前記原料ガスの導入口から前記原料ガスの導入口に最も近い前記基板の端部位置で定義される基板上流端までは前記気相中間体の生成温度より十分低く、前記基板上流端から前記原料ガスの排出口に最も近い前記基板の端部位置で定義される基板下流端までは前記中間体の生成温度より十分高く、前記基板上流端から前記基板下流端までの温度分布が単調に増加するように制御する制御機構を備えたことを特徴とする成膜装置。
【請求項９】
前記冷却手段は、前記基板に交叉し、又は垂直な、前記反応室の側壁に設置されていることを特徴とする請求項８記載の成膜装置。
【請求項１０】
更に、前記基板の周辺における前記中間体の濃度を測定する中間体濃度測定手段を有することを特徴とする請求項８記載の成膜装置。
【請求項１１】
原料ガスを用い、ＣＶＤにより原料ガスの中間体を生成させ、該中間体から基板上に薄膜を形成する成膜装置であって、
前記基板を載置するサセプタに対向した対向壁を有する反応室と、
前記反応室内に前記原料ガスを導入するガス導入口と、
前記反応室から前記原料ガスを排出するガス排出口と、
前記基板を加熱する加熱手段と、
前記対向壁の裏側に設置され、前記対向壁の温度を、前記基板の温度とは独立に制御する冷却手段と、
前記反応室の側壁に設置され、前記基板の周辺における前記中間体の濃度を測定する中間体濃度測定手段と、
前記反応室の上流端近傍における前記対向壁の温度を、前記中間体の生成温度よりも低い温度に保ち、かつ前記反応室の下流端近傍まで前記対向壁の温度が上昇するように前記冷却手段を制御する制御機構を有することを特徴とする成膜装置。
【請求項１２】
前記中間体濃度測定手段が、赤外分光光度計、質量分析装置、あるいはこれらの組合せを含むことを特徴とする請求項１１記載の成膜装置。
【請求項１３】
前記冷却手段の制御により、前記原料ガスの流れ方向における前記中間体の基板上濃度分布を制御することを特徴とする請求項１１記載の成膜装置。
【請求項１４】
前記中間体の基板上濃度分布が、前記原料ガスの流れ方向で均一になるように制御することを特徴とする請求項８記載の成膜装置。
【請求項１５】
原料ガスを用い、ＣＶＤにより基板上に薄膜を形成する成膜装置であって、基板を載置するサセプタに対向した壁で定義される対向壁を有する反応室と、
前記反応室内に前記原料ガスを導入する手段と、
前記反応室から前記原料ガスを排出する手段と、
前記基板を加熱する手段と、
前記対向壁の裏側に設置され、前記対向壁の温度を、前記基板の温度とは独立に前記原料ガスが中間体を生成する温度に基づき制御する冷却手段を有することを特徴とする成膜装置。
【請求項１６】
前記冷却手段を、
前記対向壁に隣接又は空隙を介して配置され、ガス流れ方向と交叉し又は垂直に複数個に区分された熱伝導体又は断熱材からなる温度調節セルと、
前記冷却手段間の空隙と、
前記冷却手段に隣接又は空隙を介して配置された熱伝導体からなる冷却手段と、
前記冷却手段内に設けられた液冷部により構成したことを特徴とする請求項１５記載の成膜装置。
【請求項１７】
前記温度調節セルを、前記対向壁から前記冷却手段に向かう方向に複数個に分割することを特徴とする請求項１６に記載の成膜装置。
【請求項１８】
前記温度調節セルの材質を変えることによって、前記対向壁面温度を制御することを特徴とする請求項１６記載の成膜装置。
【請求項１９】
前記対向壁の温度を、前記原料ガス導入手段から前記原料ガス導入手段に最も近い前記基板の端部位置で定義される基板上流端までは前記気相中間体の生成温度より十分低く、前記基板上流端から前記原料ガスの排出口に最も近い前記基板の端部位置で定義される基板下流端では前記中間体の生成温度より十分高く、前記基板上流端から前記基板下流端までの温度分布が単調に増加するように制御することを特徴とする請求項１５記載の成膜装置。
【請求項２０】
前記原料ガスとしてＧａ（ＣＨ３）３とＮＨ３を用い、前記薄膜としてＧａＮを成膜する際の前記中間体が、ＧａＮＨ２（ＣＨ３）２あるいはこの分解生成物であることを特徴とする請求項１５記載の成膜装置。
【請求項２１】
前記基板の温度を１０００〜１２００℃に保ち、前記対向壁面温度を、前記原料ガスの導入位置から前記基板上流端までは２３０℃以下に、前記基板上流端から基板下流端までは単調増加し、前記基板下流端で５２０℃以上に設定することを特徴とする請求項１５記載の成膜装置。
【請求項２２】
前記冷却手段を、前記原料ガスの流れ方向と交叉し又は略垂直に複数個に区分された熱伝導体からなる冷却セルと、
前記冷却セル間の空隙と、
前記冷却セル内に個別に設けられた液冷部により構成することを特徴とする請求項１５記載の成膜装置。
【請求項２３】
前記対向壁は前記反応室内の上流から下流まで一体構造で形成することを特徴とする請求項２１記載の成膜装置。
【請求項２４】
前記冷却セル間の空隙位置に合わせて分割し、前記空隙を通し前記反応室内にパージガスを流す手段を有することを特徴とする請求項２１記載の成膜装置。
【請求項２５】
前記液冷部内に流す冷媒の流量または温度により対向面温度を制御することを特徴とする請求項２１記載の成膜装置。
【請求項２６】
前記対向壁内に温度検出手段を設け、前記対向壁の温度が常に指定温度になるように前記温度制御手段をリアルタイムに制御することを特徴とする請求項２１記載の成膜装置。
【請求項２７】
前記基板、前記サセプタ、前記対向壁、前記反応室、前記加熱手段、前記冷却手段が略軸対称形状で構成され、前記基板と前記サセプタが公転することを特徴とする請求項２１記載の成膜装置。
【請求項２８】
前記基板が自転することを特徴とする請求項２１記載の成膜装置。
【請求項２９】
膜厚の変動が、最大厚さと最小厚さとの間で±１％以下であることを特徴とするＩＩＩ‐Ｖ族化合物半導体装置。
【発明の詳細な説明】
【技術分野】
【０００１】
本発明は半導体製造などに適用される成膜方法及び成膜装置に関し、特に膜厚や組成比の均一性に優れた半導体膜を作成するための成膜方法及びその成膜装置に関するものである。
【背景技術】
【０００２】
ＩｎＰやＧａＡｓなどの化合物半導体は、高周波デバイスや発光素子などの材料として用いられる。これら化合物半導体は、基板上に均一厚さで成膜する必要があり、従来その膜厚均一化技術が盛んに開発されてきた。ここで、半導体薄膜の量産装置構造として多く見られる横型装置は、原料ガスが基板に対しほぼ水平方向から反応室内に導入され、化学反応を経て、基板上に成膜する。以下に従来の膜厚均一化技術を示す。
（１）基板対向側を冷却し原料ガス温度を制御する方法（特許文献１）においては、基板上の原料ガス温度を均一もしくは１０℃程度の勾配を設けることで均一化を図る。（２）基板対向側を冷却し上流部での過度な原料消費を抑制する方法（特許文献２）においては、基板面‐基板対向面で約４００℃の温度差を設け、原料ガスの熱拡散現象を利用する。
（３）基板上流部に載置したプレデポジションボードにより、急激な成膜位置をプレデポジションボード上にシフトし基板上の成長速度を安定化させる方法。
【０００３】
一方、現在はバンドギャップが広く、熱伝導率・電子の飽和速度が大きいなど多くの物性上の優れた特性を有するＧａＮの生産量が増加しており、その量産化技術が盛んに開発されている。ここでも膜厚の均一化が重要な課題となるが、上記従来技術（１）（２）ではＧａＮの高い基板面内膜厚均一性を実現することが困難となっている。
このためＧａＮ膜に対しては、上記従来技術（３）や、原料ガス流速の高速化などが行なわれている。しかし、これらの手法は、基板外への成膜量の増加や装置外への原料ガス流出量の増加により原料利用効率の悪化を招くものである。
【０００４】
特許文献１においては、複数の冷却材流路を反応炉の外周に設け、冷却材の温度又は流量を流路毎に代えて、膜厚、組成、不純物濃度等を均一化することが開示されている。この技術における基本的な考えは、原料ガス温度を基板上において略均一にすることである。もっとも、特許文献１においては、原料ガス温度を均一にしなくともよいことも記載されている。
【０００５】
特許文献２においては、反応容器の外部に取り付けられた冷却ジャケットと反応容器外壁又は対向板との間に熱伝導体を設置する技術を開示している。具体的には、熱伝導体の厚さを変えて、反応容器の温度を部分的に調節することが記載されている。
【０００６】
特許文献３においては、被処理物の複数の部分を互いに異なる温度に加熱する複数の加熱機構を設けている。加熱装置によって反応炉内の基板温度を正確に制御することは、反応容器内での輻射が伴って、容易ではない。
【０００７】
特許文献４においては、反応容器のサセプタ上流側のフローチャンネルの仮面に温度制御可能な冷却手段を設けることが開示されている。この技術の狙いは、フローチャンネル天井への薄膜の堆積を防止することにある。
【０００８】
特許文献５においては、反応容器の上流側のフローチャンネルを加熱する第１の加熱手段と、基板を加熱する第２の加熱手段を設けている。第１の加熱部の温度は第２の加熱手段の温度よりも低く設定する。この技術におけるポイントは、反応種が基板表面に到達する前に、適切な気相温度に設定しておくというものである。
【０００９】
【特許文献１】特開平４−１３２２１３号公報
【特許文献２】特開２００４‐２８１８３６号公報
【特許文献３】特開２００１−２３９７５号公報
【特許文献４】特開２０００‐１００７２６号公報
【特許文献５】特開平１１−７４２０２号公報
【発明の開示】
【発明が解決しようとする課題】
【００１０】
そこで、我々はＧａＮの膜厚均一化を困難にしている原因の検討を重ね、その成膜反応と基板上の温度が原因であることを見出した。ＧａＮの成膜反応は「原料ガス→中間体→成膜」の経路をとる。これは、ＩｎＰやＧａＡｓにも同様のことが言える。ただし、ＩｎＰやＧａＡｓの成膜条件は中間体の生成開始温度と成膜開始温度、基板上温度がほぼ等しい。このため、ＩｎＰやＧａＡｓでは原料ガスが徐々に中間体に変化し、成膜していく。処理温度と成膜量が正の相関を持つため、従来技術（１）（２）が有効に働く。これに対し、ＧａＮの成膜条件は、基板上温度（１０００℃〜）が中間体生成開始温度（約４５０℃）、成膜開始温度（約４５０℃）よりはるかに高い。このため、原料ガスが基板に達する前に、ほとんど中間体まで変化してしまい成膜均一化制御を困難にする。
【００１１】
本発明の目的は、基板上流部での中間体生成量を抑制し、かつ、基板上での中間体濃度を均一化することで、原料利用効率の大幅な低下を招かずに、基板面内の膜厚均一性の高い成膜が行なえる半導体製造装置を提供することにある。
【課題を解決するための手段】
【００１２】
上記課題を解決するために、本発明では、原料ガスから化学反応により生成する気相中間体の基板上濃度を制御することを特徴とする成膜方法、および基板に対向する壁の温度制御によりこれを実現する成膜装置を見出した。
【００１３】
即ち、本発明はＣＶＤ（Ｃｈｅｍｉｃａｌ  Ｖａｐｏｒ  Ｄｅｐｏｓｉｔｉｏｎ  化学気相成長）装置内に原料ガスを導入し、基板上に薄膜を形成する方法であって、前記原料ガスから化学反応により生成する気相中間体の基板上の濃度を、前記対向壁の温度を前記基板の温度とは独立に冷却して前記ＣＶＤ装置の原料ガス上流側の温度を前記原料ガスの中間体の生成温度よりも低く保ち、前記上流側から下流側に向かって前記対向壁の温度が順次高くなるように制御する成膜方法を提供するものである。
【００１４】
また、本発明は、原料ガスを用い、ＣＶＤにより基板上に薄膜を形成する成膜装置であって、基板を載置するサセプタに対向した壁（以下、対向壁）を有する反応室と、
前記反応室内に前記原料ガスを導入するガス導入口と、
前記反応室から前記原料ガスを排出するガス排出口と、
前記基板を加熱する手段と、
前記対向壁の裏側に設置され、前記対向壁の温度を、前記基板の温度とは独立に制御する冷却手段と、
前記反応室の前記基板に交叉し、又は略垂直な側壁に設置され、前記基板周辺における前記中間体の濃度を測定する中間体濃度測定手段と、
前記ＣＶＤ装置の原料ガス上流側の温度を前記原料ガスの中間体の生成温度よりも低く保ち、前記上流側から下流側に向かって前記対向壁の温度が順次高くなるように制御する制御機構を有する成膜装置を提供するものである。
【発明の効果】
【００１５】
本発明によれば、ＣＶＤにより半導体薄膜などの薄膜を成膜する方法において、基板面内で均一な成膜ができる成膜方法及び成膜装置が提供でき、その結果、基板面内均一性の高い薄膜の作成が実現できる。
【発明を実施するための最良の形態】
【００１６】
本発明は、前記特許文献１〜５等に記載される種々の原料ガスに適用されるが、特にＧａＮ，ＩｎＧａＮ，ＡｌＧａＮ，ＧａＡｓ等のＧａ系薄膜の形成に適している。
【００１７】
本発明のある観点では、ＣＶＤ装置内に原料ガスを導入し、基板上に薄膜を形成する方法であって、前記原料ガスから化学反応により生成する気相中間体の基板上濃度を制御する成膜方法を提供する。また、本発明の他の観点では、原料ガスを用い、ＣＶＤにより基板上に薄膜を形成する成膜装置であって、基板を載置するサセプタに対向した壁（以下、対向壁）を有する反応室と、前記反応室内に前記原料ガスを導入するガス導入口と、前記反応室から前記原料ガスを排出するガス排出口と、前記基板を加熱する手段と、前記対向壁の前記反応室に対面して設置され、前記対向壁の温度を、前記基板の温度とは独立に制御する冷却手段と、前記反応室の前記基板に交叉し又は略垂直な側壁に設置され、前記基板周辺における前記中間体の濃度を測定する中間体濃度測定手段を有する成膜装置を提供する。
【００１８】
前記冷却は冷却手段によりなされ、前記原料ガスの流れ方向における前記中間体の基板上の濃度分布を制御する。前記中間体の基板上の濃度分布が、前記原料ガスの流れ方向で均一になるように制御することが望ましい。
【００１９】
前記対向壁温度を、前記原料ガス導入口から前記原料ガス導入口に最も近い前記基板の端部位置（以下、基板上流端）までは前記気相中間体の生成温度より十分低く、前記原料ガス排出口に最も近い前記基板の端部位置（以下、基板下流端）では前記中間体の生成温度より十分高く、前記基板下流端までの温度分布が単調に増加するように制御することが好ましい。ここで単調にとは直線的又は段階的にという意味である。中間体の生成温度より十分高いとは、中間体が更に反応して皮膜が形成される温度である。
【００２０】
前記原料ガスとしてＧａ（ＣＨ３）３とＮＨ３を用い、前記薄膜としてＧａＮを成膜する際の前記中間体が、ＧａＮＨ２（ＣＨ３）２あるいはこの分解生成物である。この中間体が加熱下で更に分解して薄膜、例えばＧａＮとなる。
【００２１】
前記基板の温度を１０００〜１２００℃に保ち、前記対向壁面温度を、前記原料ガスの導入位置から前記基板上流端までは２３０℃以下に、基板下流端までは単調増加し、前記基板下流端で５２０℃以上に設定することが好ましい。
【００２２】
前記冷却手段に冷媒を供給し、前記冷媒が、水、シリコーンオイル、アルキルアルコール、液化窒素及びそれらの組合せのいずれかであるのが望ましい。
【００２３】
本発明の更に他の観点では、前記対向壁温度を、前期原料ガス導入口から前記原料ガス導入口に最も近い前記基板の端部位置（以下、基板上流端）までは前記気相中間体の生成温度より十分低く、前記原料ガス排出口に最も近い前記基板の端部位置（以下、基板下流端）では前記中間体の生成温度より十分高く、前記基板下流端までの温度分布が直線的に増加するように制御することが望ましい。前記中間体濃度測定手段が、赤外分光光度計、質量分析装置、あるいはこれらの組合せにより構成される。
【００２４】
前記冷却手段により、前記原料ガスの流れ方向における前記中間体の基板上濃度分布を制御することができる。前記中間体の基板上濃度分布が、前記原料ガスの流れ方向で均一になるように制御する。
【００２５】
本発明は又、原料ガスを用い、ＣＶＤにより基板上に薄膜を形成する成膜装置であって、基板を載置するサセプタに対向した壁（以下、対向壁）を有する反応室と、
前記反応室内に前記原料ガスを導入する手段と、前記反応室から前記原料ガスを排出する手段と、前記基板を加熱する手段と、前記対向壁の裏側に設置され、前記対向壁の温度を、前記基板の温度とは独立に前記原料ガスが中間体を生成する温度に基づき制御する冷却手段を有する成膜装置を提供する。
【００２６】
前記冷却手段を、前記対向壁に隣接又は空隙を介して配置され、ガス流れ方向と交叉し又は垂直に複数個に区分された熱伝導体又は断熱材からなる温度調節セルと、前記冷却手段間の空隙と、前記冷却手段に隣接又は空隙を介して配置された熱伝導体からなる冷却手段と、前記冷却部内に設けられた液冷部により構成することができる。
【００２７】
また、前記温度調節セルを、前記対向壁から前記冷却手段に向かう方向に複数個に分割することができる。更に、前記温度調節セルの材質を変えることによって、前記対向壁面温度を制御することが好ましい。
【００２８】
前記対向壁温度を、前期原料ガス導入口から前記原料ガス導入口に最も近い前記基板の端部位置（以下、基板上流端）までは前記気相中間体の生成温度より十分低く、前記基板上流端から前記原料ガス排出口に最も近い前記基板の端部位置（以下、基板下流端）では前記中間体の生成温度より十分高く、前記基板下流端までの温度分布が単調に増加するように制御することが望ましい。
【００２９】
前記原料ガスとしてＧａ（ＣＨ３）３とＮＨ３を用い、前記薄膜としてＧａＮを成膜する際の前記中間体が、ＧａＮＨ２（ＣＨ３）２あるいはこの分解生成物である。
【００３０】
前記基板の温度を１０００〜１２００℃に保ち、前記対向壁面温度を、前記原料ガスの導入位置から前記基板上流端までは２３０℃以下に、前記基板上流端から基板下流端までは単調増加し、前記基板下流端で５２０℃以上に設定することが好ましい。
【００３１】
更に、前記冷却手段を、前記原料ガスの流れ方向と交叉し又はほぼ垂直に複数個に区分された熱伝導体からなる冷却セルと、前記冷却セル間の空隙と、前記冷却セル内に個別に設けられた液冷部により構成することができる。
【００３２】
前記対向壁は前記反応室内の上流から下流まで一体構造で形成するに限らず、前記冷却セル間の空隙位置に合わせて分割し、前記空隙を通し前記反応室内にパージガスを流すことができる。前記液冷部内に流す冷媒の流量または温度により対向面温度を制御することができる。基板に対応する位置における冷却流路の分割数は、２以上、特に３以上であることが好ましく、かつ６以下特に４以下であることが好ましい。
【００３３】
前記対向壁内に温度検出手段を設け、前記対向壁温度が常に指定温度になるように前記温度制御手段をリアルタイムに制御することが好ましい。前記基板、前記サセプタ、前記対向壁、前記反応室、前記加熱手段、前記冷却手段が軸対称形状で構成され、前記基板と前記サセプタが公転するように構成することができる。また、前記基板が自転するように構成することができる。
【００３４】
本発明により、膜厚の変動が、最大厚さと最小厚さとの間で±１％以下であるＩＩＩ‐Ｖ族化合物半導体装置が提供される。
【００３５】
本発明の更に他の観点では、前記原料ガスとしてＧａ（ＣＨ３）３とＮＨ３を用い、前記半導体膜としてＧａＮを成膜する際の前記中間体が、ＧａＮＨ２（ＣＨ３）２あるいはこの分解生成物であり、前記基板の温度を１０００〜１２００℃に保ち、前記対向面温度を、前記原料ガスの導入位置から前記基板上流端までは２２０℃以下に、前記基板上流端から基板下流端までは単調増加し、前記基板下流端で５２０℃以上に設定する成膜方法を提供する。
【００３６】
以下、本発明の成膜方法及び成膜装置を、半導体製造装置を例にとって、図面に従って詳細に説明する。
【実施例１】
【００３７】
図１は実施例１による半導体製造装置の構成を示す縦断面図であり、（ａ）は本発明の第１の実施の形による半導体製造装置の縦断面図であり、（ｂ）は（ａ）のＡ‐Ａ’線に沿った横断面図を示す図である。また、（ｃ）は（ａ）のＢ‐Ｂ’線に沿った横断面図を示す図である。
【００３８】
図２（ａ）は従来の半導体製造装置と本発明の半導体製造装置における基板１０１直上の中間体（ＧａＮＨ２（ＣＨ３）２およびこの分解生成物）の濃度分布を、（ｂ）はこのときの基板上ＧａＮ成膜速度分布を、（ｃ）はこのときの対向壁直下の温度分布を示す図である。（ｄ）は反応室内で中間体生成温度に達している領域を示す側面断面図である。
【００３９】
本実施例による半導体製造装置は、２．５インチ基板１０１を載置するカーボン製サセプタ１０２と、サセプタ１０２につながる石英製の底壁１０３を内部に有するとともに、サセプタ１０２に対面した石英製の対向壁１０４を有する反応室１０５を備え、反応室１０５内に原料ガスとキャリアガスを供給するガス導入口１０６と、原料ガスとキャリアガスを反応室１０５から系外に排出するガス排出口１０７を有する。また、サセプタ１０２の外側に基板１０１を加熱するヒーター１０８を有するとともに、対向壁１０４の外側にステンレス製の冷却ジャケット１０９を有する。さらに、本実施例の半導体製造装置は、反応室側壁の一方に石英製の赤外線入射窓１１０を、これと対面する反応室側壁に石英製の赤外線検出窓１１１を有し、系外には赤外分光光度計１１４を有する。
【００４０】
図１（ｂ）は、図１（ａ）におけるＡ−Ａ’線に沿った断面を示す平面断面図である。このように冷却ジャケット１０９は５つの流路Ｉ〜Ｖを有し、冷却液（冷媒）はガス流れと交叉し又は垂直方向１１２に流れる。図１（ｃ）は、図１（ａ）におけるＢ−Ｂ’線に沿った横断面を示す図である。このように、赤外線入射窓１１０と赤外線検出窓１１１は、反応室内に入射する赤外線の経路１１３がガス流れ方向に交叉し又はほぼ垂直で、かつ、基板１０１の直上を通るように、基板１０１に対応する位置に３ヶ所設ける。赤外分光光度計１１４はコンピュータ１１５に接続され、各分子間結合に固有の振動数を測定する。
【００４１】
以上のように構成された半導体製造装置において、ヒーター１０８により基板表面温度は１０００℃に一定に設定される。原料ガスとしてはＶ族系原料ガスとしてアンモニア（ＮＨ３）、ＩＩＩ族系原料ガスとしてトリメチルガリウム（ＴＭＧ）ガスを用い、キャリアガスには水素ガス（Ｈ２）を用いる。ガス導入口１０６から導入された原料ガスは、サセプタ１０２に近づくと加熱され多種の中間体を生成し、その一部が基板上にガリウムナイトライド（ＧａＮ）を成膜する。
【００４２】
ここで、本発明者独自の検討によれば、多種存在する中間体の中でも生成開始温度がＧａＮの成膜開始温度（４５０℃）にほぼ等しいＧａＮＨ２（ＣＨ３）２やＧａＮＨ２（ＣＨ３）２からの分解生成物が最もＧａＮの成膜に寄与する中間体であることが明らかになった。そこで、赤外分光光度計１１４を用い、赤外線入射窓１１０から反応室１０５内に赤外線を入射し、赤外線検出窓１１１を通過する赤外線を検出しＧａＮＨ２（ＣＨ３）２およびこの分解生成物の濃度を測定する。この際、Ｇａ‐Ｎの伸縮モードを測定する。また、石英製の窓を介して測定しているため、石英による赤外線吸収量を考慮しなければならない。このようにして測定した基板１０１上のＧａＮＨ２（ＣＨ３）２濃度が均一になるように冷却液の流量・温度を調整する。
【００４３】
図２（ａ）〜図２（ｄ）は、従来の半導体製造装置と図１（ａ）に示す本発明の半導体製造装置における基板直上のＧａＮＨ２（ＣＨ３）２濃度分布と基板上のＧａＮ成膜速度分布、対向壁直下の温度分布を示す図である。以下の説明において、ガス導入口１０６から最も近い基板位置を基板上流端、ガス排出口１０７から最も近い基板位置を基板下流端と定義する。従来半導体製造装置では、基板１０１の手前でＧａＮＨ２（ＣＨ３）２が多く生成され、基板上流端から基板下流端にかけて急激に減少する。一方、本実施例における半導体製造装置のＧａＮＨ２（ＣＨ３）２およびその分解生成物の濃度分布は基板上でほぼ均一である。基板上のＧａＮ成膜速度分布もＧａＮＨ２（ＣＨ３）２およびその分解生成物の濃度分布にほぼ対応する。
【００４４】
この原因は、反応室内の温度分布と中間体の生成領域との関係から説明できる。図２（ｄ）は反応室内で中間体が生成可能な温度領域を示す図である。従来の半導体製造装置では、対向壁面の温度が、基板上流端においてすでに中間体生成温度に達している。このため、導入された原料ガスの大部分は基板上流端に達する前に中間体に変換される。これらの中間体は基板１０１に達すると同時に急激に成膜され消費されるため、基板下流端で原料の枯渇を引き起こす。
【００４５】
これに対し、本実施例の半導体製造装置は、ガス導入口１０６から基板上流端までの対向壁温度を中間体生成開始温度（４５０℃）よりも十分低く設定しているため、基板上流端での中間体生成可能領域が基板１０１の近傍に限定される。さらに、基板上流端から基板下流端にかけての対向壁温度が徐々に増加しており、中間体生成可能領域が交叉する方向又は略垂直方向に対向壁面まで拡がっていく。これにより、基板上流端での中間体生成量が抑制され基板下流端での原料枯渇を防ぐことができる。
【００４６】
さらに、対向壁側で生成した中間体が、成膜により生じる基板近傍の中間体濃度の低下を打ち消すように拡散するため、基板上のＧａＮ成膜速度が均一化される。即ち、基板に対向する対向壁面の温度は、反応ガスの上流では、中間体が生成する温度よりも低く保たれ、基板の領域に掛かると徐々に上昇し、成膜に必要な温度に上昇する。即ち、本発明においては、基板の対向面温度は均一ではなく、上流から下流に向かって上昇する。これは直線的でも良いし、均一な成膜に障害にならない限り、ある程度段階的又は非直線的でも良い。しかし実質的に直線的に上昇するのが均一な膜厚、均一な組成の薄膜を形成する上でもっとも好ましい。
【００４７】
中間体の濃度の測定には、赤外分光光度計１１４以外に、質量分析装置を用いても良い。質量分析装置を用いる際には、反応室１０５の側壁に光の入射・検出口に代わり、反応室内のガスを抽出する抽出口を設け、質量数１１６のＧａＮＨ２（ＣＨ３）２およびこの分解生成物を測定する必要がある。
【００４８】
上記実施例により、膜厚の変動が、最大厚さと最小厚さとの間で、±１％以下で、極めて均一なＩＩＩ‐Ｖ族化合物半導体装置を製造することができた。このような均一な半導体装置は他の実施例でも同様に製造することができた。
【実施例２】
【００４９】
図３は実施例２による半導体製造装置の構成を示す縦断面図であり、（ａ）は本発明の実施例２による半導体製造装置の縦断面図であり、（ｂ）は（ａ）のＣ‐Ｃ’線に沿った横断面図を示す図である。
【００５０】
また、図４（ａ）は従来の半導体製造装置と本発明の半導体製造装置において計算した基板直上と対向壁面の温度分布を示すグラフであり、（ｂ）はこのときのＧａＮの成膜速度分布を示すグラフである。
【００５１】
また、図５は図３（ａ）の冷却液流路の他の区分法を示す図である。図６は冷却ジャケット１０９から対向壁面までの別の構成を示した図である。
【００５２】
本実施例による半導体製造装置は、２．５インチ基板１０１を載置するカーボン製サセプタ１０２と、断熱材を介しサセプタ１０２につながる石英製の底壁１０３を内部に有するとともに、サセプタ１０２に対面した石英製の対向壁１０４を有する反応室１０５を備え、反応室内に原料ガスとキャリアガスを供給するガス導入口１０６と、原料ガスとキャリアガスを反応室１０５から系外に排出するガス排出口１０７を有する。また、サセプタ１０２の外側に基板１０１を加熱するヒーター１０８を有するとともに、対向壁１０４の外側にステンレス製の冷却ジャケット１０９を有する。
【００５３】
図３（ｂ）は、図３（ａ）のＣ−Ｃ’線に沿った横断面を示す図である。このように冷却ジャケット１０９はＩ〜Ｖの５つの流路からなり、冷却液はガス流れに対し交叉し又は略垂直方向に流れる。
【００５４】
以上のように構成された半導体製造装置において、ヒーター１０８により基板表面温度は１０００℃一定に設定される。一方、冷却ジャケット１０９の３つの独立した流路に対し、それぞれ独立に流量あるいは温度を調整した冷却水を流し、対向壁温度を設定する。この際、事前に実験またはシミュレーションにより冷却液の流量または温度と対向壁温度の関係を把握しておく必要がある。原料ガスとしてはＶ族系原料ガスとしてアンモニア（ＮＨ３）、ＩＩＩ族系原料ガスとしてトリメチルガリウム（ＴＭＧ）ガスを用い、キャリアガスには水素ガスを用いる。ガス導入口１０６から導入された原料ガスは、基板１０１に近づくと加熱され多種の中間体を生成し基板上にガリウムナイトライド（ＧａＮ）を成膜する。
【００５５】
成膜の際の対向壁面温度は、ＴＭＧとＮＨ３から中間体が生成する温度や、成膜による中間体の減少を考慮して決定する必要がある。原料ガスから化学反応により生成する中間体は多種存在する。本発明者の独自の検討によれば、ＧａＮＨ２（ＣＨ３）２およびその分解生成物がもっともＧａＮの成膜に寄与する中間体であることが明らかになった。ＧａＮＨ２（ＣＨ３）２の生成開始温度は成膜開始温度（約４５０℃）にほぼ等しい。そこで、対向壁面温度を、ガス導入口１０６から基板上流端までは十分低く保ち２３０℃以下に、基板上流端から基板下流端までは単調、段階的日直線的に増加し、基板下流端で５２０℃以上になるように設定する。
【００５６】
図４（ａ）は、従来の半導体製造装置と図３（ａ）に示す本発明の半導体製造装置においてシミュレーションした対向壁面の温度分布を、図４（ｂ）は、基板上のＧａＮ成膜速度分布を示すグラフである。従来の半導体製造装置では、対向壁面の温度が、基板上流端においてすでに中間体生成温度に達している。このため、導入された原料ガスの大分部は基板上流端に達する前に中間体に変換される。これらの中間体は基板１０１に達すると同時に急激に成膜して消費されるため、基板下流端で原料の枯渇を引き起こす。
【００５７】
これに対し、本実施例の半導体製造装置は、ガス導入口から基板上流端までの対向壁温度が中間体生成温度よりも十分低く設定され、基板上流端での中間体生成可能領域を基板１０１の近傍に限定されている。さらに、基板上流端から基板下流端にかけては対向壁温度が徐々に増加し、中間体生成可能領域が交叉し又は垂直方向に対向壁面まで拡がっている。これにより、基板上流端での中間体生成量が抑制され基板下流端での原料枯渇が抑制される。さらに、対向壁側で生成した中間体が、成膜により生じる基板近傍の中間体濃度の低下を打ち消すように拡散するため、基板上のＧａＮ成膜速度が均一化される。
【００５８】
図５は、冷却ジャケット１０９の流路を区分する他の例を示す図である。流路の区分位置は、少なくとも図３（ｂ）に示すような対向壁面温度分布を実現できれば良く、図３（ａ）記載の区分に限られない。図５では、流路の分割数を増加させている。特に対向壁１０４の温度変化が大きい基板上流端から基板下流端にかけての分割数を増加させることで、より高精度に対向壁温度の制御が可能になる。特に基板面積を拡大するときに有効である。
【００５９】
図６は、冷却ジャケット１０９から対向壁面までの構成における他の例を示す。対向壁面材２０１には、少なくとも装置の動作温度範囲（常温〜１０００℃）において安定で脱ガス量が少ないものを使用する必要がある。また、対向壁面の表面輻射率は低いほうが望ましい。加えて、冷却ジャケット１０９から対向壁面までは、熱伝達率ができるだけ高くなるように構成することが望ましい。図６のように、対向壁１０４は材質の異なる複数の板で構成しても良い。たとえば、対向壁面材２０１には脱ガス量の少ない石英を使用し、対向壁内部材２０２には熱伝導率の高いカーボンを使用してもよい。また、対向壁１０４と冷却ジャケット１０９は接していなくともよく、空間２０３を設けてもよい。空間２０３を設けると冷却ジャケット１０９から対向壁１０４までの熱伝達率は悪化するものの、熱応力により対向壁１０４が変形した際に対向壁１０４が破壊するのを防ぐことができる。
【００６０】
水冷ジャケットは、熱伝導率の高い材料が望ましく、ステンレス・スチール以外に、アルミニウム、銅などを用いても良い。冷却ジャケット１０９内に流す冷却液として水以外に、シリコーンオイル、アルキルアルコール、液化窒素、またはそれらの組合せを用いてもよい。
【実施例３】
【００６１】
図７は、本発明の実施例３による半導体製造装置を示す縦断面図である。図１（ａ）と同様の要素は同じ符号で示す。装置の主たる構成は、図３（ａ）に示した実施例２による半導体製造装置と同様であるが、冷却手段が、流れ方向に複数個配置した冷却ジャケット１０９と、各冷却ジャケット間の空隙３０１により構成されている。このようにすれば、対向壁温度の制御性を向上させることができる。
【００６２】
冷却手段を一体の冷却ジャケット１０９で構成する場合、流路間のステンレスを通し熱伝導が起こり、各冷却液の温度が相互に影響を及ぼし、流路間の温度勾配が平滑化される。対向壁面の温度分布は、対向壁内の熱伝導過程でさらに平滑化される。各流路ごとに個別の冷却ジャケット１０９で構成し、その間の熱伝達率を小さくすることにより、各冷却ジャケット間の断熱性を保つことができ、各冷却ジャケットの冷却量の違いをより明確に対向壁１０４に反映することができる。本実施例は特に対向壁１０４の厚さが厚いときに効果的である。各ジャケット間に空隙３０１を設ける代わりに窒化ホウ素（ＢＮ）などの断熱材を用いてもよい。
【実施例４】
【００６３】
図８は、本発明の実施例４による半導体製造装置を示す縦断面図である。図１（ａ）と同様の要素は同じ符号で示す。装置の主たる構成は、図２に示した実施例２による半導体製造装置と同様であるが、対向壁１０４が冷却ジャケット間の空隙位置に合わせて分割され、この空隙３０１を通し反応室内に窒素ガス（Ｎ２）やＨ２などのパージガス４０１が流されている。このようにすれば、半導体装置の大型化が可能になる。図３（ａ）のように、対向壁１０４を一枚の板で構成し大型化すると、熱応力による破壊が起こりやすくなる。対向壁１０４を分割して構成することで破壊を抑制できる。また、これによって生じた空隙３０１には、原料ガスが空隙内へ侵入することを防ぐために、反応室内のガス流れに影響を与えない程度の流量でパージガス４０１を導入する。
【実施例５】
【００６４】
図９は、本発明の実施例５による半導体製造装置を示す縦断面図である。図１（ａ）と同様の要素は同じ符号で示す。装置の主たる構成は、図３（ａ）に示した実施例２による半導体製造装置と同様であるが、対向壁内に温度分布を測定するため熱電対５０１と、熱電対５０１から信号線５０２により接続され、測定値と事前に定めた対向壁面温度の設定値を比較・演算するＰＩＤ温度制御のためのコンピュータ４０５と、コンピュータからの出力に基づき流量・温度を調節するマスフローコントローラ４０６・温度調節器４０７である。マスフローコントローラ４０６・温度調節器４０７の指令により、冷媒の流量を制御するポンプ４０８を制御する。制御の具体的方法は図１０のフロー図に示した通りである。
【００６５】
以下、図１０のフロー図に基づいて説明する。まず、事前の検討により対向壁温度分布の指定値を決定する。この指定値をコンピュータに入力し、対向壁内に設置した熱電対５０１の計測値と比較し、冷却液の流量・温度の制御量を演算する。制御量に基づきマスフローコントローラ・温度調節器の出力を調整する。熱電対温度が指定値に一致すればマスフローコントローラ・温度調節器の出力を保持し、一致しない場合には、再びコンピュータにより制御量の演算を行なう。このようにすれば、成膜時の対向壁温度を常に一定に保つことができ、より高精度な膜厚制御が可能になる。
【００６６】
ＧａＮの成長時には、基板以外の壁面にも成膜が起こる。特に、対向壁面は比較的低温であり付着する膜は透明ではなく黄色〜黒色をしている。このため、成膜時間とともに対向壁面の表面輻射率は大きく変化する。対向壁１０４の冷却量を一定にしていると、対向壁面の表面輻射率の変化とともに対向壁温度も変化し、狙った膜厚分布が得られない。本実施例のように、ＧａＮ成長時の対向壁面温度をリアルタイムに検出し、冷却液の温度もしくは流量にフィードバックすることで、対向壁温度の経時変化を防ぎ、常に一定温度に保つことができる。
【実施例６】
【００６７】
図１１は、本発明の実施例６による半導体製造装置を示し、図１１（ａ）は側面断面図である。図１１（ｂ）は、図１１（ａ）のＤ−Ｄ’線に沿った横断面図である。図１（ａ）と同様の要素は同じ符号で示す。本実施例は、おおよそ、実施例２〜５記載の半導体製造装置のガス導入口１０６を軸に一回転させた構成をとり、基板１０１を自転させるとともに、軸６０２の周りに公転させ複数枚の基板１０１を同時に処理する、いわゆる自公転型の半導体製造装置を対象にしている。
【００６８】
冷却ジャケット１０９の流路が公転軸６０２を中心としたリング状に形成されることを特徴とする。このようにすれば、自公転型の半導体製造装置においても、対向壁面温度の制御が可能となり、基板上流端での中間体生成量が抑制され基板下流端での原料枯渇を防ぐことができ、さらに、対向壁側で生成した中間体が基板上の中間体濃度の低下を打ち消すように拡散し、基板上のＧａＮ成膜速度を均一化することができる。
【実施例７】
【００６９】
図１２は、本発明の実施例６による半導体製造装置の断面図である。図１（ａ）、図７と同様の要素は同じ符号で示す。本実施例装置の主たる構成は、図１（ａ）に示した実施例１による半導体装置と同様であるが、冷却手段が複数個の温度調節セル１２１と冷却ジャケット１０９により構成されている。この温度調節セル１２１の材質をセルごとに変えることにより、冷却ジャケット１０９と対向壁面間の熱伝導率を変化させ、対向壁面の温度を調節する。
【００７０】
温度調整セル間には特にガス流れ方向に空隙が設けられる。これにより、セル間の断熱性が高まり、セル毎の冷却量の違いをより明確に対向壁に反映させことができ、正確に対向壁面温度を制御することができる。又、液冷の流路を分割する必要が無いため、装置構造を簡単にすることができる。
【図面の簡単な説明】
【００７１】
【図１】本発明の実施例による成膜装置の構造を示し、（ａ）は側断面図、（ｂ）は（ａ）のＡ−Ａ’断面図、（ｃ）は（ａ）のＢ‐Ｂ’線に沿った横断面図。
【図２】本発明と従来例における基板と反応容器の対向壁面の位置の特性の関係を示し、（ａ）は基板上の中間体濃度、（ｂ）はＧａＮ成膜速度、（ｃ）は基板対向面温度、（ｄ）は反応容器内の温度分布。
【図３】本発明における他の実施例による成膜装置の構成を示し、（ａ）は側面断面図、（ｂ）は（ａ）のＣ‐Ｃ’線に対する横断面図。
【図４】従来の半導体製造装置と本発明の半導体製造装置の基板と対向壁面の特性関係を示し、（ａ）は計算によって求めた基板直上と対向壁面の温度分布であり、（ｂ）はこのときのＧａＮの成膜速度分布。
【図５】図３（ａ）の冷却液流路の他の区分法を示す側面断面図。
【図６】冷却ジャケットから対向壁面までの別の構成を示した側面断面図。
【図７】本発明の更に他の実施例による半導体製造装置の側面断面図。
【図８】本発明のもう１つの他の実施例による半導体製造装置の側面断面図。
【図９】本発明の実施例による半導体製造装置システムの概略構成図。
【図１０】本発明の実施例における温度制御のフローチャート。
【図１１】本発明の更に他の実施例による半導体製造装置の断面図で、（ａ）は側面断面図、（ｂ）は（ａ）のＤ−Ｄ’線に沿った断面図。
【図１２】本発明の実施例６による半導体製造装置の断面図。
【符号の説明】
【００７２】
１０１…基板、１０２…サセプタ、１０３…底壁、１０４…対向壁、１０５…反応室、１０６…ガス導入口、１０７…ガス排出口、１０８…ヒーター、１０９…冷却ジャケット、１１０…赤外線入射窓、１１１…赤外線検出窓、１１２…冷却液流れ方向、１１３…赤外線進行方向、１１４…赤外分光光度計、１１５…コンピュータ、Ｉ〜Ｖ…冷却液流路、２０１…対向壁面材、２０２…対向壁内部材、２０３…空間、３０１…空隙、４０１…パージガス、５０１…熱電対、６０１…自転軸、６０２…公転軸、６０３…ガス導入口、６０４…冷却液流れ方向。
【図１】
2008235438.tif 000003
【図２】
2008235438.tif 000004
【図３】
2008235438.tif 000005
【図４】
2008235438.tif 000006
【図５】
2008235438.tif 000007
【図６】
2008235438.tif 000008
【図７】
2008235438.tif 000009
【図８】
2008235438.tif 000010
【図９】
2008235438.tif 000011
【図１０】
2008235438.tif 000012
【図１１】
2008235438.tif 000013
【図１２】
2008235438.tif 000014